【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
ラテックスを塗膜形成成分とし、アロエが化石化した珪藻土を４０重量％〜９５重量％含有してなる珪藻土系室内塗装材に、ＳｉＯ２を８０〜９０ｗｔ％含有する石英片岩を粉砕してなる石英片岩粉末を添加してなる室内塗装材にて建物の室内に塗装を施すことを特徴とする珪藻土系室内塗装材による塗装方法。
【請求項２】
珪藻土を含有してなる珪藻土系室内塗装材に対して石英片岩を粉砕してなる石英片岩粉末を１〜１０重量％で添加することを特徴とする、請求項１に記載の珪藻土系室内塗装材による塗装方法。
【請求項３】
石英片岩が、ＳｉＯ２  ８０〜９０ｗｔ％、ＡＬ２Ｏ３  ８〜９ｗｔ％及びＦｅ２Ｏ３  ０．７〜０．８ｗｔ％を含む成分組成の石英片岩であることを特徴とする、請求項１又は２に記載の珪藻土系室内塗装材による塗装方法。
【請求項４】
ラテックスを塗膜形成成分とし、アロエが化石化した珪藻土を４０重量％〜９５重量％含有してなる珪藻土系室内塗装材９９〜９０重量％と石英片岩を粉砕してなる石英片岩粉末１〜１０重量％とからなることを特徴とする珪藻土系室内塗装材。
【請求項５】
石英片岩が、ＳｉＯ２  ８０〜９０ｗｔ％、ＡＬ２Ｏ３  ８〜９ｗｔ％及びＦｅ２Ｏ３  ０．７〜０．８ｗｔ％を含む成分組成の石英片岩であることを特徴とする、請求項４に記載の珪藻土系室内塗装材。
【手続補正２】
【補正対象書類名】明細書
【補正対象項目名】０００４
【補正方法】変更
【補正の内容】
【０００４】
本発明の特許請求の範囲は、次の通りである。
（請求項１）ラテックスを塗膜形成成分とし、アロエが化石化した珪藻土を４０重量％〜９５重量％含有してなる珪藻土系室内塗装材に、ＳｉＯ２を８０〜９０ｗｔ％含有する石英片岩を粉砕してなる石英片岩粉末を添加してなる室内塗装材にて建物の室内に塗装を施すことを特徴とする珪藻土系室内塗装材による塗装方法。
（請求項２）珪藻土を含有してなる珪藻土系室内塗装材に対して石英片岩を粉砕してなる石英片岩粉末を１〜１０重量％で添加することを特徴とする、請求項１に記載の珪藻土系室内塗装材による塗装方法。
（請求項３）石英片岩が、ＳｉＯ２  ８０〜９０ｗｔ％、ＡＬ２Ｏ３  ８〜９ｗｔ％及びＦｅ２Ｏ３  ０．７〜０．８ｗｔ％を含む成分組成の石英片岩であることを特徴とする、請求項１又は２に記載の珪藻土系室内塗装材による塗装方法。
（請求項４）ラテックスを塗膜形成成分とし、アロエが化石化した珪藻土を４０重量％〜９５重量％含有してなる珪藻土系室内塗装材９９〜９０重量％と石英片岩を粉砕してなる石英片岩粉末１〜１０重量％とからなることを特徴とする珪藻土系室内塗装材。
（請求項５）石英片岩が、ＳｉＯ２  ８０〜９０ｗｔ％、ＡＬ２Ｏ３  ８〜９ｗｔ％及びＦｅ２Ｏ３  ０．７〜０．８ｗｔ％を含む成分組成の石英片岩であることを特徴とする、請求項４に記載の珪藻土系室内塗装材。
【手続補正３】
【補正対象書類名】明細書
【補正対象項目名】０００５
【補正方法】変更
【補正の内容】
【０００５】
本発明により建物の室内の塗装を施される室内塗装材は、ラテックスを塗膜形成成分とし、アロエが化石化した珪藻土を４０重量％〜９５重量％含有してなる珪藻土系室内塗装材に、ＳｉＯ２を８０〜９０ｗｔ％含有する石英片岩を粉砕してなる石英片岩粉末を添加してなり、調湿効果が高く、カビ汚れが付かず、接着性が良く、塗り作業が楽にでき、シックスハウスの原因となるホルムアルデヒドが殆んど含まれず、水性で有機溶剤を使用していないので、有機物質が揮発することによって、人体へ影響しまた室内が汚染されるということがなく、マイナスイオン効果が高く、遠赤外線効果に優れ、電磁波を吸収分解効果に優れ、波動効果にも優れている。
【手続補正４】
【補正対象書類名】明細書
【補正対象項目名】０００６
【補正方法】変更
【補正の内容】
【０００６】
本発明で使用される珪藻土を含有してなる珪藻土系室内塗装材としては、ラテックスを塗膜形成成分とし、珪藻土を充填材として含有し、その他、顔料、体質顔料及び骨材を含有し、水にて希釈してなる塗り壁材が挙げられる。
【手続補正５】
【補正対象書類名】明細書
【補正対象項目名】０００９
【補正方法】変更
【補正の内容】
【０００９】
珪藻土系室内塗装材は、珪藻土を充填材として含有してなる。
特に、当該珪藻土としては、珪藻が化石化したものを使用できるが、アロエが化石化したものは、天然の自然素材であり好ましい。当該アロエが化石化した珪藻土は、珪酸質を主成分とした多孔質（木炭の数千倍）のチョ−ク状物質である。
当該珪藻土は、例えば、当該珪藻土系室内塗装材の全量中４０重量％〜９５重量％、好ましくは５０重量％〜８０重量％の範囲で用いられる。当該珪藻土の混合割合が上記範囲を外れるときは、接着性能のマトリックスの強度が不十分となったり、当該珪藻土系室内塗装材が増粘したり、又は、ラテックスと当該珪藻土との相溶性が不充分となり易くなる。
【手続補正６】
【補正対象書類名】明細書
【補正対象項目名】００１５
【補正方法】変更
【補正の内容】
【００１５】
本発明では上記の珪藻土を含有してなる珪藻土系室内塗装材に、石英片岩を粉砕してなる石英片岩粉末を添加して室内塗装材を構成する。
当該石英片岩としては、例えば、愛知県北設楽郡周域で産出されるナチュラルセラミックスが挙げられる。
当該ナチュラルセラミックスとは、約２，０００万年前、二つのプレ−トがぶつかり合って起きた大規模な地殻変動により、１０，０００気圧の超高圧と超高温で生成されたと推定される中央構造線上にある領家変成帯の石英片岩の一種で、その結晶組織の特異性から、極めて高い硬度を有し、遠赤外線放射量も多いものであると共に、又、かかる遠赤外線による酸化還元作用、マイナスイオン発生作用、多孔質であることによる吸着作用等を有している。又、耐摩耗性，耐衝撃性，耐熱性及び酸・アルカリ等の耐薬品性にも優れている
当該ナチュラルセラミックスは、主に、石英、ソ−ダ長石、カリ長石、雲母を有する鉱物組成よりなっている。
当該石英片岩は、ナチュラルセラミックスの称呼の他、「蓬らい石」とか「段戸珪石」と称されることもあり、当該「蓬らい（ほうらい）石」は、ＳｉＯ２  ８０〜９０ｗｔ％、ＡＬ２Ｏ３  ８〜９ｗｔ％、Ｆｅ２Ｏ３  ０．７〜０．８ｗｔ％を含む成分組成を有している。
当該石英片岩を粉砕してなる石英片岩粉末は、蓬らい石の原石の粉砕粉末自体も含み、その他、蓬らい石を粉砕した粉末を成形焼結してなるセラミックスであっても構わない。
【手続補正７】
【補正対象書類名】明細書
【補正対象項目名】００２２
【補正方法】変更
【補正の内容】
【００２２】
実施例１
塗膜形成要素のアクリル系ラテックスと充填材のアロエが化石化した珪藻土と酸化チタンとカルシウムカ−ボネ−トと骨材のマイクロセラミックと希釈の蒸留水とからなるダイアト−マスＩＩ（エバウオ−ル社製珪藻土系室内塗装材）１０ｋｇに対して石英片岩を粉砕してなる平均粒径３５０ｕｍの石英片岩（ナチュラルセラミック）粉末を５％８００ｇ配合して塗り壁材を調整し、室内の壁及び天井について「こて」にて塗布した。
ナチュラルセラミックは、ＳｉＯ２  ８４．１６ｗｔ％、ＡＬ２Ｏ３ ８．１４％、Ｆｅ２Ｏ３  ０．７６％、ＴｉＯ２  ０．２２％、ＣａＯ  ０．７１％、ＭｇＯ  ０．２１％、ＫｇＯ  ３．３９％、Ｎａ２Ｏ  １．９４％、残  ５．５９％の組成のものであった。